(57)【要約】  本発明は、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが、アミノ基が互いにメタまたはパラ位に存在する２つの第一級アミノ基をベンゼン環に有する１つのベンゼン環の形であり、且つ第一級アミノ基に対する各オルト位がアルキル基を持つ、該少なくとも１つの芳香族第一級ジアミン、及び（ｉｉ）約７以下のガードナー色数を有する少なくとも１つの芳香族第二級ジアミンであって、ここで、該芳香族第二級ジアミンが、２つの第二級アミノ基をベンゼン環に持つ１つのベンゼン環の形、またはアルキレン橋で連結され且つ１つの第二級アミノ基を各ベンゼン環に持つ２つのベンゼン環の形である、該少なくとも１つの芳香族第二級ジアミン、を含んでなるブレンドを提供する。随時、該芳香族第二級ジアミンには、少なくとも１つのＮ，Ｎ−ジヒドロカルビルヒドロキシルアミンがブレンドされていてもよい。【特許請求の範囲】
【請求項１】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、及び
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
を含んでなるブレンド。
【請求項２】
（ｉ）の該第一級ジアミンが少なくとも１つのジエチル（メチル）ベンゼンジアミンから本質的になる、請求項１のブレンド。
【請求項３】
（ｉ）のＮ，Ｎ−ジヒドロカルビルヒドロキシルアミンがＮ，Ｎ−ジエチルヒドロキシルアミンである、請求項１のブレンド。
【請求項４】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有し且つ各アミノ基がアルキレン橋に対してメタまたはパラ位にある形、
のいずれかである、請求項１のブレンド。
【請求項５】
（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１のブレンド。
【請求項６】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物である、請求項１のブレンド。
【請求項７】
（ｉ）の該第一級ジアミンが少なくとも１つのジエチル（メチル）ベンゼンジアミンから本質的になり、ここで、（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１のブレンド。
【請求項８】
少なくとも１つの光学的明色化剤を更に含んでなる、請求項１または７のブレンド。
【請求項９】
該光学的明色化剤が芳香族第二級ジアミンに対して約１−約１０ｐｐｍの範囲の量で存在する、請求項８のブレンド。
【請求項１０】
該ブレンドにおける（ｉ）：（ｉｉ）の重量比が約１．２：１−約１：１．２の範囲である、請求項１または７のブレンド。
【請求項１１】
ガードナー色数が約５以下の、請求項１または７のブレンド。
【請求項１２】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、及び
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
を一緒に混合することを含んでなる、請求項１のブレンドの製造法。
【請求項１３】
（ｉ）の該第一級ジアミンが少なくとも１つのジエチル（メチル）ベンゼンジアミンから本質的になる、請求項１２の方法。
【請求項１４】
（ｉ）のＮ，Ｎ−ジヒドロカルビルヒドロキシルアミンがＮ，Ｎ−ジエチルヒドロキシルアミンである、請求項１２の方法。
【請求項１５】
（ｉ）該第一級ジアミンが少なくとも１つのジエチル（メチル）ベンゼンジアミンから本質的になり、（ｉ）のＮ，Ｎ−ジヒドロカルビルヒドロキシルアミンがＮ，Ｎ−ジエチルヒドロキシルアミンであり、そして（ｉ）が約２．５以下のガードナー色数を有する、請求項１２の方法。
【請求項１６】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有し、且つ各アミノ基がアルキレン橋に対してメタまたはパラ位にある形、
のいずれかである、請求項１２の方法。
【請求項１７】
（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１２の方法。
【請求項１８】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混
合物である、請求項１２の方法。
【請求項１９】
（ｉ）の該第一級ジアミンが少なくとも１つのジエチル（メチル）ベンゼンジアミンから本質的になり、ここで（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、そして該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１２の方法。
【請求項２０】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
（ｉｉｉ）少なくとも１つのポリオール及び／または少なくとも１つのポリエーテルアミン、及び随時
（ｉｖ）少なくとも１つのＮ，Ｎ’−ジヒドロカルビルヒドロキシルアミン、
を含んでなる構成要素から形成される調合物。
【請求項２１】
少なくとも１つのイソシアネートを含んでなる、請求項２０の調合物。
【請求項２２】
（ｉ）の該第一級ジアミンが少なくとも１つのジエチル（メチル）ベンゼンジアミンから本質的になる、請求項２０の調合物。
【請求項２３】
（ｉ）のＮ，Ｎ−ジヒドロカルビルヒドロキシルアミンがＮ，Ｎ−ジエチルヒドロキシルアミンである、請求項２０の調合物。
【請求項２４】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有しであり且つ各アミノ基がアルキレン橋に対してメタまたはパラ位にある形、
のいずれかである、請求項２０の調合物。
【請求項２５】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物である、請求項２０の調合物。
【請求項２６】
（ｉｉ）における該芳香族第二級ジアミンがＮ，Ｎ’−ジイソプロピル−４，４’−メ
チレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項２０の調合物。
【請求項２７】
（ｉ）の該第一級ジアミンが少なくとも１つのジエチル（メチル）ベンゼンジアミンから本質的になり、ここで、（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項２０の調合物。
【請求項２８】
少なくとも１つの光学的明色化剤を更に含んでなる、請求項２０または２７の調合物。
【請求項２９】
該光学的明色化剤が芳香族第二級ジアミンに対して約１−約１０ｐｐｍの範囲の量で存在する、請求項２８の調合物。
【請求項３０】
該ブレンドにおける（ｉ）：（ｉｉ）の重量比が約１．２：１−約１：１．２の範囲である、請求項２０または２７の調合物。
【請求項３１】
該調合物が少なくとも約２０％の光透過性を有する、請求項２０または２７の調合物。
【請求項３２】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
（ｉｉｉ）少なくとも１つのポリオール及び／または少なくとも１つのポリエーテルアミン、
（ｉｖ）随時少なくとも１つのＮ，Ｎ’−ジヒドロカルビルヒドロキシルアミン、
及び
（ｖ）少なくとも１つのイソシアネート、
を一緒にブレンドすることを含んでなる、ポリウレタン、ポリ尿素、またはポリ尿素‐ウレタンの製造法。
【請求項３３】
（ｉ）及び（ｉｉ）を予めブレンドする、請求項３２の方法。
【請求項３４】
（ｉ）の該第一級ジアミンが少なくとも１つのジエチル（メチル）ベンゼンジアミンから本質的になる、請求項３２の方法。
【請求項３５】
（ｉ）のＮ，Ｎ−ジヒドロカルビルヒドロキシルアミンがＮ，Ｎ−ジエチルヒドロキシ
ルアミンである、請求項３２の方法。
【請求項３６】
（ｉ）該第一級ジアミンが少なくとも１つのジエチル（メチル）ベンゼンジアミンから本質的になり、（ｉ）のＮ，Ｎ−ジヒドロカルビルヒドロキシルアミンがＮ，Ｎ−ジエチルヒドロキシルアミンであり、そして（ｉ）が約２．５以下のガードナー色数を有する、請求項３２の方法。
【請求項３７】
該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有し且つ各アミノ基がアルキレン橋に対してメタまたはパラ位にある形、
のいずれかである、請求項３２の方法。
【請求項３８】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物である、請求項３２の方法。
【請求項３９】
（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項３２の方法。
【請求項４０】
（ｉ）の該第一級ジアミンが少なくとも１つのジエチル（メチル）ベンゼンジアミンから本質的になり、但し（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項３２の方法。
【発明の詳細な説明】
【技術分野】
【０００１】
本発明は、芳香族ジアミンが低減された色を有する、該芳香族ジアミンのブレンドの関する。
【背景技術】
【０００２】
芳香族ジアミンはポリウレタン、ポリ尿素、及びポリウレタン‐尿素の製造における鎖延長剤として及び／またはエポキシ樹脂の硬化剤として有用なことが示されている。芳香族第一級ジアミンと芳香族第二級ジアミンのブレンドが公知である。特に芳香族第一級ジアミン、２，４−ジエチル−６−メチル−１，３−ベンゼンジアミン及び４，６−ジエチル−２−メチル−１，３−ベンゼンジアミン（エタキュア（ＥｔｈａｃｕｒｅＲ）１００またはエタキュア１００−ＬＣとして販売されている）の混合物及び芳香族第二級ジアミン、Ｎ，Ｎ’−ジ−ｓｅｃ−ブチル−４，４’−メチオレンビス（ベンゼンアミン）（ユニリンク（ＵｎｉｌｉｎｋＲ）４２００として販売されている）のブレンドが知られている。しかしながら、今日まで芳香族第一級ジアミンと芳香族第二級ジアミンのそのようなブレンド及び特にエタキュア１００またはエタキュア１００−ＬＣとユニリンク４２００のブレンドはある用途に使用するのに十分な高光透過性及び／または十分な低色性（ｌｏｗ  ｅｎｏｕｇｈ  ｃｏｌｏｒ)を有していない。種々の用途に使用するのに適当な範囲の十分な高透過性及び／または低色性を有する芳香族第一級ジアミンと芳香族第二級ジアミンのブレンドを有することは望ましいであろう。
【発明の開示】
【０００３】
本発明は、従来公知のブレンドより低色性を有する芳香族第一級ジアミンと芳香族第二級ジアミンのブレンドを提供する。知る限り、従来のブレンドは、低色性のブレンドを得る方法がなかったので、かなりの色を呈する。更に本発明は、従来公知の調合物より高透過性を有するブレンドも提供する。
【０００４】
本発明の具体例は、（ｉ）色を最小化にする量（ｃｏｌｏｒ−ｍｉｎｉｍｉｚｉｎｇ  ａｍｏｕｎｔ）の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位（隣接位）にアルキル基を持つ、該少なくとも１つの芳香族第一級ジアミン、及び
（ｉｉ）約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、を含んでなるブレンドである。随時、該芳香族第二級ジアミンには、少なくとも１つのＮ，Ｎ−ジヒドロカルビルヒドロキシルアミンがブレンドされていてもよい。
【０００５】
本発明の他の具体例は、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、該ベンゼン環は少なくとも２つのアルキル基も持つ、該少なくとも１つの芳香族第一級ジアミン、（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つ
のベンゼン環で、アルキレン橋で連結され且つ１つの第二級アミノ基を各環に持つ形である、該少なくとも１つの芳香族第二級ジアミン、（ｉｉｉ）少なくとも１つのポリオール及び／または少なくとも１つのポリエーテルアミン、及び随時（ｉｖ）少なくとも１つのＮ，Ｎ’−ジヒドロカルビルヒドロキシルアミン、を含んでなる構成要素から形成される調合物である。
【０００６】
更に本発明の他の具体例は、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、該ベンゼン環は少なくとも２つのアルキル基も持つ、該少なくとも１つの芳香族第一級ジアミン、（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、（ｉｉｉ）少なくとも１つのポリオール及び／または少なくとも１つのポリエーテルアミン、（ｉｖ）随時少なくとも１つのＮ，Ｎ’−ジヒドロカルビルヒドロキシルアミン、及び（ｖ）少なくとも１つのイソシアネート、を一緒にブレンドすることを含んでなる、ポリウレタン、ポリ尿素、またはポリ尿素‐ウレタンの製造法である。
【０００７】
本発明のこれらの及び他の具体例及び特徴は、特許請求の範囲と以下の記述から更に明白になるであろう。
【０００８】
（発明の詳細な記述）
本明細書を通して、「色を最小化する量」とは色保持芳香族第二級ジアミンに存在する着色を低減する量であって、得られる測定される低減された着色が、同一の色保持芳香族第二級ジアミンの他の試料に、同量の透明で無色な、かかるジアミンに溶解する不活性な有機希釈剤を添加することによって形成される着色よりも低いという条件を満たすように、着色を測定できる量だけ低減するのに十分な量を意味する。
【０００９】
同業者は、本発明における芳香族第二級ジアミンにはいくつかの命名法のあることを認識しているであろう。例えば構造式
【００１０】
【化１】
2009522306.tif 000002
【００１１】
はＮ，Ｎ’−ジイソプロピル−２，４−ジエチル−６−メチル−１，３−ベンゼンジアミン、Ｎ，Ｎ’−ジイソプロピル−２，４−ジエチル−６−メチル−１，３−フェニレンジアミン、Ｎ，Ｎ’−ジイソプロピル−３，５−ジエチル−２，４−ジアミノトルエン、Ｎ，Ｎ’−ジイソプロピル−３，５−ジエチル−トルエン−２，４−ジアミンと呼ばれる。同様に構造式
【００１２】
【化２】
2009522306.tif 000003
【００１３】
はＮ，Ｎ’−ジイソプロピル−４，４’−メチレンビス（２，６−ジエチルベンゼンアミン）、Ｎ，Ｎ’−ジイソプロピル−４，４’−メチレンビス（２，６−ジエチルアニリン）、またはＮ，Ｎ’−ジイソプロピル−３，３’，５，５’−テトラエチル−４，４’−ジアミノジフェニルメタンと呼ぶことができる。
【００１４】
２つまたはそれ以上の芳香族第一級ジアミン及び／または２つまたはそれ以上の芳香族第二級ジアミンのブレンドも本発明の範囲に含まれる。２つまたはそれ以上のそのようなジアミンが存在する場合、芳香族第一級ジアミンまたは芳香族第二級ジアミンに対して使用されるまたはそれらを提示する量を言及する場合、その量は断らない限り、芳香族第一級ジアミンまたは芳香族第二級ジアミンの全合計に対する（例えばそれらの全合計重量に対する）ものであると理解される。
【００１５】
本発明のブレンドにおいて、芳香族第一級ジアミンと芳香族第二級ジアミンの比は、好ましくは約５：１−約１：５の範囲である。より好ましくは当該比は約２．５：１−約１：２．５の範囲である。更に好適には、芳香族第一級ジアミンと芳香族第二級ジアミンの比は、好ましくは約１．２：１−約１：１．２の範囲である。
【００１６】
ガードナー色（Ｇａｒｄｎｅｒ  ｃｏｌｏｒ）は液体に対してよく知られた標準の色測定法であり、典型的には黄色、赤み色、及び／または茶色気味の色を有する液体に当てはまる。技術的に公知のように、ガードナー色が低ければ低いほど、液体はより透明（低着色）に見える。この関連については、ＡＳＴＭ法Ｄ１５４４（視覚法）及びＤ６１６６（装置法）を参照のこと。
【００１７】
本発明のブレンドは、好ましくは６以下のガードナー色数（ｃｏｌｏｒ  ｎｕｍｂｅｒ）を有する。好ましくはブレンドは５以下のガードナー色数を有し、更に好適なブレンドは４以下のガードナー色数を有する。更により好適には、ブレンドは約３．５以下のガードナー色数を有する。
【００１８】
本発明のブレンドの一部である芳香族第一級ジアミンは、好ましくは約２．５以下の、より好ましくは約２．０以下のガードナー色数を有する。約１．５以下のガードナー色数を有する芳香族第一級ジアミンは非常に好適である。
【００１９】
本発明における芳香族第一級ジアミンは、第一級アミノ基が互いにメタまたはパラ位にあり、そして１つの第一級アミノ基のオルト位（隣接位）の各位置はアルキル基をもっている、２つの第一級アミノ基を環に有する１つのベンゼン環形をしている。ベンゼン環の第一級アミノ基のオルトアルキル基は同一でも異なってもよい。芳香族第一級ジアミンのベンゼン環の適当なアルキル基の例は、メチル、エチル、プロピル、ｎ−ブチル、ｓｅｃ−ブチル、ｔ−ブチル、ペンチル、シクロペンチル、ヘキシル、メチルシクロヘキシル、ヘプチル、オクチル、シクロオクチル、ノニル、デシル、ドデシル、などを含む。芳香族第一級ジアミンのベンゼン環の（第一級アミノ基のオルト位の）好適なアルキル基は、炭
素数１−約６の直鎖または分岐鎖アルキル基である。特に好適なアルキル基はメチル、エチル、イソプロピル、ブチル、及びこれらの基の２つまたはそれ以上の混合基、特にメチル基とエチル基の混合基である。ここにブチル基に対して好適なものは、ｎ−ブチル、ｓｅｃ−ブチル、及びｔ−ブチルである。特に好適な芳香族第一級ジアミンは、２つの第一級アミノ基が互いにメタ位にあるものである。より特に好適な芳香族第一級ジアミンは２つの第一級アミノ基が互いにメタ位にあり、且つアルキル基の２つがエチル基で、第３のアルキル基がメチルである芳香族第一級ジアミン、例えば２，４−ジエチル−６−メチル−１，３−ベンゼンジアミン及び４，６−ジエチル−２−メチル−１，３−ベンゼンジアミンである。２，４−ジエチル−６−メチル−１，３−ベンゼンジアミン及び４，６−ジエチル−２−メチル−１，３−ベンゼンジアミンの混合物は非常に好適である。好適で、入手できるＮ，Ｎ’−ジヒドロカルビルヒドロキシルアミンを有する２，４−ジエチル−６−メチル−１，３−ベンゼンジアミン及び４，６−ジエチル−２−メチル−１，３−ベンゼンジアミンの混合物は、本質的に多量（即ち＞５０重量％）の２，４−ジエチル−６−メチル−１，３−ベンゼンジアミン及び少量（即ち＜５０重量％）の４，６−ジエチル−２−メチル−１，３−ベンゼンジアミンからなるエタキュア１００−ＬＣ（アルベマール社（Ａｌｂｅｍａｒｌｅ  Ｃｏｒｐ．）の製品）である。
【００２０】
本発明における芳香族第一級ジアミンと共に、及び随時本発明における芳香族第二級ジアミンと共に存在するＮ，Ｎ−ジヒドロカルビルヒドロキシルアミンは、窒素原子に結合した２つのヒドロカルビル基と１つのヒドロキシル基を有する。各ヒドロカルビル基は独立に炭素数２０までの、好ましくは約８までのヒドロカルビル基である。Ｎ，Ｎ−ジヒドロカルビルヒドロキシルアミンのヒドロカルビル基は、例えばアルキル基（直鎖、分岐鎖、または環式）、アルケニル基、シクロアルキル基、シクロアルケニル基、アリール基、またはアラルキル基であってよい。本発明の実施において、２つまたはそれ以上のＮ，Ｎ−ジヒドロカルビルヒドロキシルアミンが使用できる。
【００２１】
２つのヒドロカルビル基が一緒になって窒素原子に結合する１つの２価のヒドロカルビル基を構成し、結果として窒素原子がヘテロ環式環の一部をなすＮ，Ｎ−ジヒドロカルビルヒドロキシルアミンの使用も本発明の範囲に含まれる。そのような１つの２価のヒドロカルビル基は典型的には炭素数が約２０まで、好ましくは約１０までである。１つの２価ヒドロカルビル基は窒素原子に単独で結合する２つの異なる炭素原子を持つから、そのような１つの２価の基は一緒に連結した２つの個々のヒドロカルビル基とみなすことができる。即ち本明細書を通して、「Ｎ，Ｎ−ジヒドロカルビルヒドロキシルアミン」は窒素原子をヘテロ原子として含むヘテロ環式環を形成するような１つの２価のヒドロカルビル基も含む。
【００２２】
本発明の実施に適当なＮ，Ｎ−ジヒドロカルビルヒドロキシルアミンは、Ｎ，Ｎ−ジプロピルヒドロキシルアミン、Ｎ，Ｎ−ジイソプロピルヒドロキシルアミン、Ｎ，Ｎ−ジブチルヒドロキシルアミン、Ｎ，Ｎ−ジイソブチルヒドロキシルアミン、Ｎ，Ｎ−ジペンチルヒドロキシルアミン、Ｎ，Ｎ−ジシクロペンチルヒドロキシルアミン、Ｎ，Ｎ−ジ（２−シクロペンチル）ヒドロキシルアミン、Ｎ，Ｎ−ジヘキシルヒドロキシルアミン、Ｎ，Ｎ−ジヘプチルヒドロキシルアミン、Ｎ，Ｎ−ジ（メチルシクロヘキシル）ヒドロキシルアミン、Ｎ，Ｎ−ジ（４−メチルペンチル）ヒドロキシルアミン、Ｎ，Ｎ−ジドデシルヒドロキシルアミン、Ｎ，Ｎ−ジペンタデシルヒドロキシルアミン、Ｎ，Ｎ−ジオクタデシルヒドロキシルアミン、Ｎ，Ｎ−ジフェニルヒドロキシルアミン、Ｎ，Ｎ−ジ（１−ナフチル）ヒドロキシルアミン、Ｎ，Ｎ−ジ（２−ナフチル）ヒドロキシルアミン、Ｎ，Ｎ−ジベンジルヒドロキシルアミン、Ｎ，Ｎ−ジ（４−メチルベンジル）ヒドロキシルアミン、Ｎ，Ｎ−ビス（２，４−ジメチルベンジル）ヒドロキシルアミン、Ｎ，Ｎ−ジ（２−フェニルエチル）ヒドロキシルアミン、Ｎ，Ｎ−ジ（１−ナフチルメチル）ヒドロキシルアミン、Ｎ，Ｎ−ジ（２−ナフチルメチル）ヒドロキシルアミンを含むが、これに限定されるものではない。Ｎ，Ｎ−ジヒドロカルビルヒドロキシルアミンを選択するときの考慮は、Ｎ，Ｎ−ジヒドロカルビルヒドロキシルアミンが一部をなすブレンドの製造または加工中にそれが蒸発しないまたは分解しないこと、及びＮ，Ｎ−ジヒドロカルビルヒドロキシルアミンがブレンドの性質に悪影響しないことを含む。
【００２３】
好適なＮ，Ｎ−ジヒドロカルビルヒドロキシルアミンはＮ，Ｎ−ジアルキルヒドロキシルアミンであり、より好適なものはアルキル基が直鎖または分岐鎖アルキル基のもの、特に各アルキル基が独立に炭素数１−約６を有するものである。Ｎ，Ｎ−ジアラルキルヒドロキシルアミンも好適なＮ，Ｎ−ジヒドロカルビルヒドロキシルアミンであり、特に各アラルキル基が独立に炭素数７−約１４を有するものである。本発明の実施において特に好適なＮ，Ｎ−ジヒドロカルビルヒドロキシルアミンは、Ｎ，Ｎ−ジエチルヒドロキシルアミン及びＮ，Ｎ−ジベンジルヒドロキシルアミンである。
【００２４】
芳香族第一級ジアミンと共に存在するＮ，Ｎ−ジヒドロカルビルヒドロキシルアミンの量は、典型的には芳香族第一級ジアミンに対して約０．０１−約１．５重量％の範囲である。好適な量は、芳香族第一級ジアミンに対してＮ，Ｎ−ジヒドロカルビルヒドロキシルアミン約０．５−約０．７５重量％の範囲である。
【００２５】
Ｎ，Ｎ−ジヒドロカルビルヒドロキシルアミンの量は、芳香族第二級ジアミンと一緒に存在する場合、通常色を最小化する量で存在する。好ましくはＮ，Ｎ−ジヒドロカルビルヒドロキシルアミンは、芳香族第二級ジアミンに対して約０．０１−約１．５重量％の範囲の量で存在する。更に好ましくは、芳香族第二級ジアミンに対してＮ，Ｎ−ジヒドロカルビルヒドロキシルアミン約０．５−約０．７５重量％の範囲の量が使用される。これらの好適な範囲からの逸脱は、時に好適な範囲以外のものが、色を最小化する効果を持つために必要なことがあるので、本発明の範囲内である。Ｎ，Ｎ−ジヒドロカルビルヒドロキシルアミンの色を最小化する量より上の量は、所望により芳香族第二級ジアミンと共に存在させることができる。
【００２６】
本発明における芳香族第二級ジアミンは、環に２つの第二級アミノ基を有する１つのベンゼン環の形、或いはアルキレン橋で連結され且つ各環に１つの第２級アミノ基を有する２つのベンゼン環の形のいずれかである。本発明における芳香族第二級ジアミンは、約７以下のガードナー色数を有する。芳香族第二級ジアミンは好ましくは約６以下のガードナー色数、更に好ましくは約５以下のガードナー色数を有する。更により好適なものは約４以下のガードナー色数を有する芳香族第二級ジアミンである。そのような低ガードナー色数を持つ芳香族第二級ジアミンは、同時申請の米国特許願（Ｃａｓｅ  Ｋ２−７５００）に記述されているように製造することができる。
【００２７】
本明細書を通して、「アミノヒドロカルビル基」とは、芳香族第二級ジアミンの窒素原子に結合するヒドロカルビル基であって、芳香族第二級ジアミンを形成するために窒素原子が結合するベンゼン環でないヒドロカルビル基に関するものである。２つのベンゼン環の第二級ジアミンのアルキレン橋は炭素数１−約６、好ましくは１−約３を有する。より好ましくは、アルキレン橋は炭素数が１−２であり、非常に好ましくは炭素数１のアルキレン橋、即ちメチレン基である。
【００２８】
芳香族第二級ジアミンのアミノヒドロカルビル基は、一般に炭素数２−約２０を有する。ヒドロカルビル基は脂肪族（直鎖、分岐鎖、または環式）或いは芳香族であってよい。好ましくはアミノヒドロカルビル基は、炭素数３−約６の直鎖または分岐鎖アルキル基である。適当なアミノヒドロカルビル基の例は、エチル、プロピル、イソプロピル、１−シクロプロピルエチル、ｎ−ブチル、ｓｅｃ−ブチル、シクロブチル、２−エチルブチル、３，３−ジメチル−２−ブチル、３−ペンチル、２−（４−メチルペンチル）、３−ペンテン−２−イル、シクロペンチル、２，５−ジメチルシクロペンチル、２−シクロペンチル、ヘキシル、メチルシクロヘキシル、メンチル、イオニル（ｉｏｎｙｌ）、ホリル（ｐｈｏｒｙｌ）、イソホリル、ヘプチル、２，６−ジメチル−３−ヘプチル、シクロオクチル、５−ノニル、デシル、１０−ウンデシル、ドデシル、ベンジル、２，４−ジメチルベンジル、２−フェニルエチル、１−フェニルペンチル、１−ナフチル、２−ナフチル、１−ナフチルエチル、などを含む。特に好適なアミノヒドロカルビル基はイソプロピル及びｓｅｃ−ブチルである。
【００２９】
２つの第二級アミノ基を１つのベンゼン環に有する芳香族第二級ジアミンは、好ましくは互いにメタ位に第二級アミノ基を有する。そのような好適な芳香族第二級ジアミンにおいて、アミノヒドロカルビル基は好ましくは炭素数３−約６の直鎖または分岐鎖アルキル基である。
【００３０】
１つの第二級アミノ基が２つのベンゼン環のそれぞれにあり、一方２つのベンゼン環がアルキレン橋で連結されている好適な芳香族第二級ジアミンは、アルキレン橋に対してパラ位に両第二級アミノ基を有する。特に好適な芳香族第二級ジアミンは、アルキレン橋がメチレン基の化合物であり、これは特にアミノヒドロカルビル基がイソプロピルまたはｓｅｃ−ブチル基である場合に好適である。
【００３１】
本発明の組成物における芳香族第二級ジアミンの１つの種類は、各第二級アミノ基に対してオルト（直ぐ隣接）の少なくとも１つの位置が水素原子を置換基として有するものである。この種の芳香族第二級ジアミンは好適である。より好適には、アミノ基に対して両オルト位が水素原子を置換基として有する芳香族第二級ジアミンである。この種の芳香族第二級ジアミンの例は、Ｎ，Ｎ’−ジイソプロピル−１，２−ベンゼンジアミン、Ｎ，Ｎ’−ジ−ｓｅｃ−ブチル−１，３ベンゼンジアミン、Ｎ，Ｎ’−ジ（２−ブテニル）−１，４−ベンゼンジアミン、Ｎ，Ｎ’−ジシクロペンチル−（４−エチル−１，２−ベンゼンジアミン）、Ｎ，Ｎ’−ジ−ｓｅｃ−ブチル−（４−ｔｅｒｔ−ブチル−１，３−−ベンゼンジアミン）、Ｎ，Ｎ’−ジ（１−シクロプロピルエチル）−２−ペンチル−１，４−ベンゼンジアミン、Ｎ，Ｎ’−ジ（４−ヘキシル）−（４−メチル−５−ヘプチル−１，３−ベンゼンジアミン）、Ｎ，Ｎ’−ジシクロペンチル−４，６−ジ−ｎ−プロピル−１，３−ベンゼンジアミン、Ｎ，Ｎ’−ジ−ｓｅｃ−ブチル−（２，３−ジエチル−１，４−ベンゼンジアミン）、Ｎ，Ｎ’−ジ（１−ペンテン−３−イル）−４，５，６−トリヘキシル−１，３−ベンゼンジアミン、Ｎ，Ｎ’−ジ（３−ヘキシル）−２，２’−メチレンビス（ベンゼンアミン）、Ｎ，Ｎ’−ジ（２−シクロペンテニル）−２，３’−メチレンビス（ベンゼンアミン）、Ｎ，Ｎ’−ジイソプロピル２，４’−メチレンビス（ベンゼンアミン）、Ｎ，Ｎ’−ジ−ｓｅｃ−ブチル−３，３’−メチレンビス（ベンゼンアミン）、Ｎ，Ｎ’−ジ（３−メチル−２−シクロヘキセニル）−３，４’−メチレンビス（ベンゼンアミン）、Ｎ，Ｎ’−ジ（３，３’−ジメチル−２−ブチル）−４，４’−メチレンビス（ベンゼンアミン）、Ｎ，Ｎ’−ジ−ｓｅｃ−ブチル−４，４’−メチレンビス（ベンゼンアミン）、Ｎ，Ｎ’−ジ（１０−ウンデセニル）−４，４’−（１，２−エタンジイル）ビスベンゼンアミン、Ｎ，Ｎ’−ジホリル−３，４’−（１，３−プロパンジイル）ビス（ベンゼンアミン）、Ｎ，Ｎ’−ジ（２，４−ジメチル−３−ペンチル）−２，２’−メチレンビス（５−ｔｅｒｔ−ブチルベンゼンアミン）、Ｎ，Ｎ’−ジ（２，５−ジメチルシクロペンチル）−３，３’−メチレンビス（２−メチルベンゼンアミン）、Ｎ，Ｎ’−ジ（イソホリル）−３，３’−メチレンビス（５−ペンチルベンゼンアミン）、Ｎ，Ｎ’−ジ（２−ヘキシル）−３，３’−メチレンビス（６−イソプロピルベンゼンアミン）、Ｎ，Ｎ’−ジシクロヘキシル−４，４’−メチレンビス（３−ｓｅｃ−ブチルベンゼンアミン）、Ｎ，Ｎ’−ジ（１−シクロペンチルエチル）−４，４’−（１，２−エタンジイル）ビス（２−メチルベンゼンアミン）、Ｎ，Ｎ’−ジイソプロピル−３，３’−メチレンビス（２，４−ジペンチルベンゼンアミン）、Ｎ，Ｎ’−ジ−ｓｅｃ−ブチル−３，３’−メチレンビス（５，６−ジイソプロピルベンゼンアミン）、及びＮ，Ｎ’−ジメンチル−４，４’−メチレンビス（２，３−ジ−ｓｅｃ−ブチルベンゼンアミン）を含むが、これに限定されるものではない。この種の特に好適な芳香族第二級ジアミンは、Ｎ，Ｎ’−ジ−ｓｅｃ−ブチル−４，４’−メチレンビス（ベンゼンアミン）である。
【００３２】
本発明の組成物における芳香族第二級ジアミンの他の種類は、第二級アミノ基（−ＮＨＲ）に対する各オルト位がヒドロカルビル基を持つものである。ベンゼン環の第二級アミノ基に対してオルト位のヒドロカルビル基は、同一でも異なっていてもよい。ベンゼン環の適当なヒドロカルビル基の例は、メチル、エチル、プロピル、イソプロピル、ｎ−ブチル、ｓｅｃ−ブチル、ｔ−ブチル、ペンチル、シクロペンチル、ヘキシル、シクロヘキシル、メチルシクロヘキシル、ヘプチル、オクチル、シクロオクチル、ノニル、デシル、ドデシル、フェニル、ベンジル、などを含む。この種の芳香族第二級ジアミンがアルキレン橋によって連結され且つ第二級アミノ基を各環に有し、また該第二級アミノ基がアルキレン橋に対して隣接する（オルト位にある）場合、アルキレン橋は第二級アミノ基に対するオルトヒドロカルビル基として考慮される。芳香族第二級ジアミンのベンゼン環の（第二級アミノ基に対してオルト位の）好適なヒドロカルビル基は、炭素数１−約６の直鎖または分岐鎖アルキル基である。特に好適なヒドロカルビル基は、メチル、エチル、イソプロピル、ブチル、及びこれらの基の２つまたはそれ以上の混合基である。ここにブチル基に対して好適なものは、ｎ−ブチル、ｓｅｃ−ブチル、及びｔ−ブチルを含む。
【００３３】
ベンゼン環に両第二級アミノ基を有し且つ第二級アミノ基（−ＮＨＲ）に対してオルト位の（直ぐ隣接する）各位置がヒドロカルビル基を持つ本発明の組成物における芳香族第二級ジアミンは、Ｎ，Ｎ’−ジイソプロピル−２，４，６−トリエチル−１，３−ベンゼンジアミン、Ｎ，Ｎ’−ジ−ｓｅｃ−ブチル−２，４，６−トリエチル−１，３−ベンゼンジアミン、Ｎ，Ｎ’−ジ−２−ペンチル−２，４，６−トリエチル−１，３−ベンゼンジアミン、Ｎ，Ｎ’−ジイソプロピル−（２，４−ジエチル−６−メチル−１，３−ベンゼンジアミン）、Ｎ，Ｎ’−ジ−ｓｅｃ−ブチル−（２，４−ジエチル−６−メチル−１，３−ベンゼンジアミン）、Ｎ，Ｎ’−ジイソブチル−（４，６−ジエチル−２−メチル−１，３−ベンゼンジアミン）、Ｎ，Ｎ’−ジ−ｓｅｃ−ブチル−（４，６−ジエチル−２−メチル−１，３−ベンゼンジアミン）、Ｎ，Ｎ’−ジ（２−ナフチル）−（４，６−ジエチル−２−メチル−１，３−ベンゼンジアミン）、Ｎ，Ｎ’−ジ（２−シクロペンテニル）−（２，４−ジイソプロピル−６−メチル−１，３−ベンゼンジアミン）、Ｎ，Ｎ’−ジイソプロピル−（２−メチル−４，６−ジ−ｓｅｃ−ブチル−１，３−ベンゼンジアミン）、Ｎ，Ｎ’−ジ−ｓｅｃ−ブチル−（２−メチル−４，６−ジ−ｓｅｃ−ブチル−１，３−ベンゼンジアミン）、Ｎ，Ｎ’−ジ（１−シクロプロピルエチル）−（２−メチル−４，６−ジ−ｓｅｃ−ブチル−１，３−ベンゼンジアミン）、Ｎ，Ｎ’−ジ（３，３−ジメチル−２−ブチル）−（２−エチル−４−イソプロピル−６−メチル−１，３−ベンゼンジアミン）、Ｎ，Ｎ’−ジイソプロピル−２，４，５，６−テトラ−ｎ−プロピル−１，３−ベンゼンジアミン）、Ｎ，Ｎ’−ジ（３−ペンテン−２−イル）−２，４，５，６−テトラ−ｎ−プロピル−１，３−ベンゼンジアミン）、及びＮ，Ｎ’−ジ（４−ヘキシル）−２，３，５，６−テトラエチル−１，４−ベンゼンジアミンを含むが、これに限定されるものではない。１つのベンゼン環に両アミノ基を有する特に好適な芳香族ジアミンは、Ｎ，Ｎ’−ジイソプロピル−（２，４−ジエチル−６−メチル−１，３−ベンゼンジアミン）、Ｎ，Ｎ’−ジイソプロピル−（４，６−ジエチル−２−メチル−１，３−ベンゼンジアミン）、及びこれらの混合物；Ｎ，Ｎ’−ジ−ｓｅｃ−ブチル−（２，４−ジエチル−６−メチル−１，３−ベンゼンジアミン）、Ｎ，Ｎ’−ジ−ｓｅｃ−ブチル−（４，６−ジエチル−２−メチル−１，３−ベンゼンジアミン）、及びこれらの混合物である。
【００３４】
１つの第二級アミノ基が２つのベンゼン環のそれぞれにあり且つ第二級アミノ基（−Ｎ
ＨＲ）に対してオルト位の（直ぐ隣接する）各位置がヒドロカルビル基を持つ本発明の組成物における芳香族第二級ジアミンは、Ｎ，Ｎ’−ジイソプロピル−２，２’−メチレンビス（６−ｎ−プロピルベンゼンアミン）、Ｎ，Ｎ’−ジ−ｓｅｃ−ブチル−２，２’−メチレンビス（３，６−ジ−ｎ−プロピルベンゼンアミン）、Ｎ，Ｎ’−ジ（２，４−ジメチルベンジル）−２，２’−メチレンビス（５，６−ジヘキシルベンゼンアミン）、Ｎ，Ｎ’−ジイソプロピル−３，３’−メチレンビス（２，６−ジ−ｎ−ブチルベンゼンアミン）、Ｎ，Ｎ’−ジ（２，４−ジメチル−３−ペンチル）−３，３’−メチレンビス（２，６−ジ−ｎ−ブチルベンゼンアミン）、Ｎ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ（２−ヘキシル）４，４’−メチレンビス（２，６−ジエチルベンゼンアミン）、Ｎ，Ｎ’−ジ（１−ナフチルエチル）−４，４’−メチレンビス（２，６−ジイソプロピルベンゼンアミン）、Ｎ，Ｎ’−ジシクロブチル−４，４’−メチレンビス（２−イソプロピル−６−メチルベンゼンアミン）、Ｎ，Ｎ’−ジ（１−ペンテン−３−イル）−４，４’−メチレンビス（２−メチル−６−ｔｅｒｔ−ブチルベンゼンアミン）、Ｎ，Ｎ’−ジ−ｓｅｃ−ブチル−４，４’−（１，２−エタンジイル）ビス（２，６−ジエチルベンゼンアミン）、Ｎ，Ｎ’−ジ（１−シクロペンチルエチル）−４，４’−（１，２−エタンジイル）ビス（２，６−ジエチルベンゼンアミン）、Ｎ，Ｎ’−ジ（２−エチルブチル）−４，４’−（１，２−エタンジイル）ビス（２，６−ジイソプロピルベンゼンアミン）、Ｎ，Ｎ’−ジ（１０−ウンデセニル）−２，２’−メチレンビス（３，４，６−トリペンチルベンゼンアミン）、Ｎ，Ｎ’−ジ（４−ヘプチル）−３，３’−メチレンビス（２，５，６−トリヘキシルベンゼンアミン）、Ｎ，Ｎ’−ジメンチル−４，４’−メチレンビス（２，３，６−トリメチルベンゼンアミン）、Ｎ，Ｎ’−ジベンジル−４，４’−メチレンビス（２，３，４，６−テトラメチルベンゼンアミン）などを含む。２つのベンゼン環のそれぞれに１つのアミノ基のある好適な芳香族ジアミンは、Ｎ，Ｎ’−ジイソプロピル−４，４’−メチレンビス（２，６−ジエチルベンゼンアミン）及びＮ，Ｎ’−ジ−ｓｅｃ−ブチル−４，４’−メチレンビス（２，６−ジエチルベンゼンアミン）である。
【００３５】
光学的明色化剤（ｏｐｔｉｃａｌ  ｂｒｉｇｈｔｅｎｅｒ）は、本発明のブレンドに含ませうる好適な種類の添加剤である。光学的明色化剤、特に青色染料として機能しうるものの使用は、単独でまたはＮ，Ｎ−ジヒドロカルビルヒドロキシルアミンと組み合わせて芳香族第二級ジアミンの色を最小にすることが見出された。本発明の組成物には２つまたはそれ以上の光学的明色化剤が存在してもよい。適当な光学的明色化剤は、ソルベントバイオレット１３及びソルベントグリーン３の混合物（エクザライト（Ｅｘａｌｉｔｅ（Ｒ））ブルー７８−１３、エクサイトン社（ＥｘｃｉｔｏｎＩｎｃ．，Ｄａｙｔｏｎ，Ｏｈｉｏ））；２，５−ビス（５−ｔ−ブチル−２−ベンゾキサゾリル）チオフェン（ユビテックス（Ｕｖｉｔｅｘ）ＯＢ，チバスペシャルティーケミカルズ（Ｃｉｂａ  Ｓｐｅｃｉａｌｔｙ  Ｃｈｅｍｉｃａｌｓ））；及び２，２’−（１，２−エテンジイルジ−４，１−フェニレン）ビスベンゾキサゾール（ユビテックスＯＢ  ＯＮＥ、チバスペシャルティーケミカルズ）を含むが、これに限定されるものではない。本発明の実施において特に好適な光学的明色化剤は、エクザライト（Ｒ）ブルー７８−１３である。
【００３６】
一般に光学的明色化剤は色を最小化する量で存在する。色を最小化する量より上の光学的明色化剤の量も、所望により使用できる。光学的明色化剤の量は、好ましくは芳香族第二級ジアミンに対して約１−約１００ｐｐｍの範囲である。更に好ましくは、光学的明色化剤の量は一般に芳香族第二級ジアミンに対して約１−約５重量％の範囲である。これより多量の光学的明色化剤の使用も可能であるが、しばしばある用途での場合組成物の光透過及び／または透明性があまりに低くなりすぎるから、上限があるように見え、その後は更なる光学的明色化剤を添加してもそれ以上の色最小化は達成されないことが分かった。
【００３７】
本発明のブレンドに光学的明色化剤を含有させる簡便な方法は、光学的明色化剤のポリオール溶液を使用することである。典型的には、光学的明色化剤をポリオールの溶液とし、次いでこの溶液をブレンドの他の成分と一緒にする。普通光学的明色化剤は、ポリオール溶液中約０．０１−約１０重量％、好ましくは約０．０３−約３重量％の範囲である。用いるポリオールの適応性はブレンドの最終用途に依存しよう。使用できる好適なポリオールは、ポリエーテルポリオール（例えばボラノール（Ｖｏｒａｎｏｌ（Ｒ））ポリオール、ダウケミカル社（Ｄｏｗ  Ｃｈｅｍｉｃａｌ  Ｃｏ．））；線状ポリカプロラクトンポリオール（例えばトーン（ＴｏｎｅＴＭ）ポリオール、ダウケミカル社）；及びアミン末端ポリオール（例えばジェファミン（ＪｅｆｆａｍｉｎｅＲ）ポリオール、ハンツマンケミカル（Ｈｕｎｔｓｍａｎ  Ｃｈｅｍｉｃａｌ））を含む。
【００３８】
Ｎ，Ｎ−ジヒドロカルビルヒドロキシルアミンに対して上述したように、光学的明色化剤または他の添加剤（後述）を選択する場合の注意は、光学的明色化剤及び／または他の添加剤が、そのような光学的明色化剤及び／または他の添加剤を一部として含むブレンドの加工中に蒸発や分解をしないこと、及び光学的明色化剤及び／または他の添加剤がブレンドの性質に悪影響しないことを含む。
【００３９】
ブレンドにまたはそれから作った最終製品に所望の性質を付与するために、ブレンドには他の添加剤も存在させうる。１つまたはそれ以上のそのような添加剤は本発明の組成物の一部をなすことができる。添加剤は、ブレンドの所望の性質が悪影響されないように選択すべきである。そのような添加剤の例は、熱安定剤及び光安定剤を含む安定剤、紫外線吸収剤、光学的明色化剤、防曇剤、耐候剤、静電防止剤、滑剤、界面活性剤、酸化防止剤、粘度降下剤、分散剤、剥離剤、加工助剤、造核剤、及び可塑剤を含む。これらの添加剤は、芳香族第一級ジアミン及び芳香族第二級ジアミンと親和性でなければならず、またＮ，Ｎ−ジヒドロカルビルヒドロキシルアミンの色最小化活性を実質的に妨害してはならない。
【００４０】
本発明のブレンドは、ブレンドと共に存在する酸素の量を最小にするために不活性な雰囲気下に保持することが推奨され、好適である。この不活性な雰囲気は普通１つまたはそれ以上の不活性気体、例えば窒素、ヘリウム、またはアルゴンからなる。他に本発明のブレンドは、しばしば実際的ではないけれども真空下に保持してもよい。理論に束縛されたくはないが、酸素はブレンドの一部と反応して、少なくとも１つのＮ−オキシド不純物及び／またはそのようなＮ−オキシド不純物の分解生成物を生成し、これが多くの芳香族第二級ジアミンで観察される着色の少なくとも一部分の起源となると考えられる。更に、本発明のブレンドの製造または更なる加工は実質的な酸素の不在下に行なわれることが推奨され、好適である。ここに、「酸素の実質的な不在下」とは、酸素が一般的には存在しないが、望ましくないけれども偶然の不定量（例えばｐｐｍ量）の酸素が存在してもよいことを意味する。そのような偶然量の酸素の存在は「酸素の実質的な不在下」に包含されることを理解すべきである。
【００４１】
本発明のブレンドは、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが、アミノ基が互いにメタまたはパラ位に存在する２つの第一級アミノ基をベンゼン環に有する１つのベンゼン環の形であり、且つ第一級アミノ基に対する各オルト位がアルキル基を持つ、該少なくとも１つの芳香族第一級ジアミン、及び（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが、２つの第二級アミノ基をベンゼン環に持つ１つのベンゼン環の形、またはアルキレン橋で連結され且つ１つの第二級アミノ基を各ベンゼン環に持つ２つのベンゼン環の形である、該少なくとも１つの芳香族第二級ジアミン、を一緒に混合することを含んでなる方法で製造できる。本発明のブレンドが芳香族第一級ジアミンとＮ，Ｎ−ジヒドロカルビルヒドロキシルアミン及び芳香族第二級ジアミンのほかに１つまたはそれ以上の添加剤を含む場合、ブレンドは他の添加剤を、Ｎ，Ｎ−ジヒドロカルビルヒドロキシルアミンを含む芳香族第一級ジアミン及び芳香族第二級ジアミンと所望の割合で一緒に混合することによって製造できる。
【００４２】
本発明の調合物は、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが、アミノ基が互いにメタまたはパラ位に存在する２つの第一級アミノ基をベンゼン環に有する１つのベンゼン環の形であり、且つ第一級アミノ基に対する各オルト（隣接）位がアルキル基を持つ、該少なくとも１つの芳香族第一級ジアミン、（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが、２つの第二級アミノ基をベンゼン環に持つ１つのベンゼン環の形、またはアルキレン橋で連結され且つ１つの第二級アミノ基を各ベンゼン環に持つ２つのベンゼン環の形である、該少なくとも１つの芳香族第二級ジアミン、（ｉｉｉ）少なくとも１つのポリオール及び／または少なくとも１つのポリエーテルアミン、及び随時（ｉｖ）少なくとも１つのＮ，Ｎ’−ジヒドロカルビルヒドロキシルアミン、を含んでなる構成要素から製造される。随時、本発明の調合物は、更に少なくとも１つのイソシアネートを含んでなる。技術的によく知られるように、調合物には他の成分、例えば１つまたはそれ以上の難燃剤、熱安定剤、粘度降下剤、及び／または界面活性剤を含有させることもできる。
【００４３】
本発明の調合物は、典型的には少なくとも約２０％の光透過性を有する。本発明の好適な調合物は、約２０−約４０％の範囲の光透過性を有する。より高い光透過値（光透過量が高い）は、そのような調合物が半透明または透明及び／または清澄が必要または所望の用途に使用できるから、好適である。
【００４４】
本発明のブレンドは、ポリウレタン、ポリ尿素、またはポリウレタン‐尿素ポリマーの製造において、そのような工程で従来使用さてきた鎖延長剤に代わる鎖延長剤として使用でき、或いはブレンドは１つまたはそれ以上の公知の鎖延長剤、例えば芳香族第一級ジアミン；米国特許第３，４２８，６１０号、第４，２１８，５４３号、第４，５９５，７４２号、及び第４，６３１，２９８号の芳香族ポリアミン；炭素２−６及びヒドロキシル基２−３を含むポリヒドロキシアルカン、例えばエチレングリコール、１，２−及び１，３−プロピレングリコール、１，４−、１，２−、及び２，３−ブタンジオール、１，５−ペンタンジオール、ネオペンチルグリコール、１，６−ヘキサンジオール、グリセロール、１，２，４−ブタントリオール、１，２，６−ヘキサントリオール；及びこれらの２つまたはそれ以上の混合物と組み合わせて使用できる。即ち、鎖延長剤または鎖延長剤混合物は、有機ポリイソシアネート及び活性水素含有有機化合物と、または少なくとも約０．１重量の遊離の−ＮＣＯを有するプレポリマーと反応させることができる。本発明のブレンドを他の鎖延長剤の代わりにまたはそれと組み合わせて使用するかどうかは、最終生成物に期待する物理性に一部依存しよう。使用できるイソシアネート及び活性水素含有有機化合物の例は、例えば米国特許第４，５９５，７４２号に教示されている。
【００４５】
本発明のブレンドは、エポキシ樹脂に対する硬化剤として使用でき、そのような樹脂を硬化させるために従来使用されてきた硬化剤の代わりに使用でき、あるいは１つまたはそれ以上の公知の硬化剤、例えば芳香族ポリアミン及び／またはポリヒドロキシアルカンと組み合わせて使用できる。本発明の芳香族第二級ジアミンを、他の硬化剤の代わりにまたはそれと組み合わせて使用するかどうかは、最終生成物に期待する物理性に一部依存しよう。エポキシ樹脂はいずれのエポキシ樹脂であってもよい。即ち、それは飽和または不飽
和の、脂肪族、脂環族、芳香族、またはヘテロ環族であってよい。そのような樹脂の例は、リー（Ｌｅｅ）ら著、エポキシ樹脂ハンドブック、マックグロウ‐ヒル（ＭｃＧｒａｗ−Ｈｉｌｌ，Ｎｅｗ  ｙｏｒｋ）、１９６７年に教示されている。
【００４６】
本発明の方法において、ポリウレタン、ポリ尿素、またはポリ尿素‐ウレタンは、（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが、アミノ基が互いにメタまたはパラ位に存在する２つの第一級アミノ基をベンゼン環に有する１つのベンゼン環の形であり、且つ第一級アミノ基に対する各オルト位がアルキル基を持つ、該少なくとも１つの芳香族第一級ジアミン、（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが、２つの第二級アミノ基をベンゼン環に持つ１つのベンゼン環の形、またはアルキレン橋で連結され且つ１つの第二級アミノ基を各ベンゼン環に持つ２つのベンゼン環の形である、該少なくとも１つの芳香族第二級ジアミン、（ｉｉｉ）少なくとも１つのポリオール及び／または少なくとも１つのポリエーテルアミン、（ｉｖ）随時少なくとも１つのＮ，Ｎ’−ジヒドロカルビルヒドロキシルアミン、及び（ｖ）少なくとも１つのイソシアネート、を一緒にブレンドすることにより製造される。普通ポリオールまたはポリエーテルアミン、Ｎ，Ｎ−ジヒドロカルビルヒドロキシルアミンを含む芳香族第一級ジアミン、芳香族第二級ジアミン、及び使用するならば随意の構成要素を一緒にブレンドして最初の混合物を生成させ、次いでこの最初の混合物をイソシアネートとブレンドして第２の混合物を生成せしめる。この第２の混合物を硬化させる。Ｎ，Ｎ−ジヒドロカルビルヒドロキシルアミンを含む芳香族第一級ジアミン及び芳香族第二級ジアミンは、他の成分と組み合わせる前に予め混合していてもよい。
【００４７】
次の実施例は、例示の目的で示され、本発明の範囲を限定するものではない。
【００４８】
実施例において、ガードナー色値はカラークエスト（ＣｏｌｏｒＱｕｅｓｔ）ＸＥ分光計（Ｈｕｎｔｅｒ  Ｌａｂ）を用いて分光学的に決定した。
【００４９】
実施例１
Ｎ，Ｎ−ジエチルヒドロキシルアミン〜２５００ｐｐｍを含む２，４−ジエチル−６−メチル−及び４，６−ジエチル−２−メチル−異性体の混合物としてのジエチル（メチル）−１，３−ベンゼンジアミン（１６．５ｇ；エタキュア１００−ＬＣ）及びＮ，Ｎ’−ジ−ｓｅｃ−ブチル−４，４’−メチレンビス（ベンゼンアミン）（ユニリンク（Ｒ）４２００；１６．５ｇ）を、ドライボックス中Ｎ２下に一緒に混合して、１：１（重量）ブレンドを生成させた。このブレンドは、Ｎ，Ｎ−ジエチルヒドロキシルアミン〜１２５０ｐｐｍを含んだ。この新しい淡黄色のブレンドの組成は、ＧＣ（１８０℃／５分１０分／２７０℃）及びＧＣ−ＭＳで確認した。ドライボックス中Ｎ２下、１週間後において、ブレンドは淡黄色のままであった。
【００５０】
実施例２
ブレンド１００ｇを製造するのに十分な材料を用いて実施例１を繰り返した。このブレンドのガードナー色は２．７であった。
【００５１】
実施例３
本発明のいくつかのブレンドを作った。芳香族第一級ジアミンはＮ，Ｎ−ジエチルヒドロキシルアミン〜２５００ｐｐｍを含む２，４−ジエチル−６−メチル−１，３−ベンゼンジアミン及び４，６−ジエチル−２−メチル−１，３−ベンゼンジアミンの混合物（エタキュア（Ｒ）１００−ＬＣ）であった。芳香族第二級ジアミンはＮ，Ｎ’−ジ−ｓｅｃ
−ブチル−４，４’−メチレンビス（ベンゼンアミン）（ユニリンク（Ｒ）４２００）であった。使用する場合，Ｎ，Ｎ−ジヒドロカルビルヒドロキシルアミンはＮ，Ｎ−ジエチルヒドロキシルアミンであった。いくつかのブレンドにおいて、光学的明色化剤も存在した。この光学的明色化剤はソルベント紫（ＣＡＳ番号８１−４８−１）及びソルベント緑３（ＣＡＳ番号１２８−８０−３）の混合物（エクザライト（Ｒ）青７８−１３）であり、これをエクザライト（Ｒ）青７８−１３のポリカプロラクトンポリオール（トーンＴＭ３２Ｂ８）中０．０５重量％溶液として使用した。すべてのブレンドにおいて、エタキュア（Ｒ）１００−ＬＣとユニリンク（Ｒ）４２００の重量比は１：１であった。ブレンドの一部とする前の及びブレンドに対してのエタキュア（Ｒ）１００−ＬＣとユニリンク（Ｒ）４２００に対するガードナー色数を表１に要約する。表２に報告されるＮ，Ｎ−ジエチルヒドロキシルアミン及び／またはエクザライト（Ｒ）青７８−１３の量は、エタキュア（Ｒ）１００−ＬＣとユニリンク（Ｒ）４２００のいずれかに対する値である（その理由は、各アミンは同一量で使用したからである）。表１に報告されるＮ，Ｎ−ジエチルヒドロキシルアミンは、エタキュア（Ｒ）１００−ＬＣにすでに存在する量を含まない。表１において、Ｅｔ２ＮＯＨはＮ，Ｎ−ジエチルヒドロキシルアミンの略号である。
【００５２】
【表１】
2009522306.tif 000004
【００５３】
実施例４
イソシアネート（ＮＣＯ  １４．９％、ルビネート（Ｒ）９４８０、ハンツマンケミカル），ジェファミン（Ｒ）Ｄ−２０００及びジェファミン（Ｒ）Ｔ−５０００（アミノ末端ポリオールまたはポリエーテルアミン、ハンツマンケミカル）、エタキュア（Ｒ）１００−ＬＣ（Ｎ，Ｎ−ジエチルヒドロキシルアミン〜２５００ｐｐｍを含有）、及びＮ，Ｎ’−ジ−ｓｅｃ−ブチル−４，４’−メチレンビス（ベンゼンアミン）を含むポリ尿素調合物を調製した。２つの調合物は対象の目的でエタキュア（Ｒ）１００−ＬＣなしに調製した。イソシアネートを除いてすべての成分をブレンダーで５分間一緒に混合し、次いで炉中で脱気した。混合物中の成分量を表４に示す。この混合物を２筒シリンジの１つの筒に入れ、イソシアネートを他の筒に入れた。このシリンジ内容物を、静的混合機によりスチール板上に押出して混合し、室温で硬化させた。イソシアネートと混合物の１：１容量比はシリンジ内容物のブレンドに由来した。各調合物におけるイソシアネートと混合した混合物の成分量を表２に示す。この硬化した調合物を試験に供した。調合物の性質を表２に要約する。
【００５４】
【表２】
2009522306.tif 000005
【００５５】
本明細書のいずれかで化学名または式で言及される反応物及び成分は、単数または複数で言及される場合、化学名または化学種で言及される他の物質（例えば他の反応物、溶媒など）と接触するようになる前のそれが存在する状態で示される。ある変化、変形及び／または反応はその反応物及び／または成分を本開示に応じて求められた条件下に特定した反応物及び／または成分を一緒にすることによって起こる自然の結果であるので、前もっての化学変化、変形及び／または反応があったとしても、得られる混合物または溶液または反応媒体中で何が起こるかが問題である。即ち反応物及び成分は、所望の化学的操作または反応を行うことと関連して、或いは所望の操作または反応を行なう際に使用しうる混合物を調製することにおいて、一緒にさせる成分として認識される。また例え具体例が現在形（「からなる」、「含んでなる」、「である」など）で物質、構成分、及び／または成分を言及しているとしても、その物質、構成分、または成分に対する言及は、それが本発明に従って１つまたはそれ以上の他の物質、構成分及び／または成分と最初に接触し、ブレンドされまたは混合される直前に存在している状態のものである。
【００５６】
また例え特許請求の範囲が現在形（例えば「含んでなる」、「である」など）で物質を言及しているとしても、それが本開示に従って最初に１つまたはそれ以上の他の物質と接触し、ブレンドされ、または混合されるので、その物質を言及しているのである。
【００５７】
表現的に他に指示している場合を除いて、本明細書で使用する及び使用した単数の表現は、記述及び特許請求項を、その項目が言及する１つの要素だけに制限する意図はなく、そのように制限するものとしてみなすべきでない。むしろ本明細書で使用する及び使用した単数は他に指示がない限り１つまたはそれ以上のそのような要素を包含することが意図される。
【００５８】
本明細書のいずれかの箇所で言及される各特許または他の刊行もしくは出版文書は、あたかも本明細書に全体が言及されているかのように、全体を本開示に参考文献として引用
するものである。
【００５９】
本発明は、特許請求の範囲の精神及び範囲内における少なからぬ変形に対して敏感に対応するものとする。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、及び
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
を含んでなるブレンド。
【請求項２】
（ｉ）の該第一級ジアミンが少なくとも１つのジエチル（メチル）ベンゼンジアミンから本質的になり、及び／また（ｉ）の該Ｎ，Ｎ−ジヒドロカルビルヒドロキシルアミンがＮ，Ｎ−ジエチルヒドロキシルアミンである、請求項１のブレンド。
【請求項３】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有し且つ各アミノ基がアルキレン橋に対してメタまたはパラ位にある形、
のいずれかである、請求項１のブレンド。
【請求項４】
（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つもしくはそれ以上の混合物からなる群から選択され、及び／またはＮ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物である、請求項１のブレンド。
【請求項５】
（ｉ）の該第一級ジアミンが少なくとも１つのジエチル（メチル）ベンゼンジアミンから本質的になり、ここで、（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１のブレンド。
【請求項６】
少なくとも１つの光学的明色化剤を更に含んでなる、請求項１または５のブレンド。
【請求項７】
該光学的明色化剤が芳香族第二級ジアミンに対して約１−約１０ｐｐｍの範囲の量で存在する、請求項６のブレンド。
【請求項８】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、及び
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
を一緒に混合することを含んでなる、請求項１のブレンドの製造法。
【請求項９】
（ｉ）の該第一級ジアミンが少なくとも１つのジエチル（メチル）ベンゼンジアミンから本質的になり、及び／または（ｉ）の該Ｎ，Ｎ−ジヒドロカルビルヒドロキシルアミンがＮ，Ｎ−ジエチルヒドロキシルアミンである、請求項８の方法。
【請求項１０】
（ｉ）該第一級ジアミンが少なくとも１つのジエチル（メチル）ベンゼンジアミンから本質的になり、（ｉ）の該Ｎ，Ｎ−ジヒドロカルビルヒドロキシルアミンがＮ，Ｎ−ジエチルヒドロキシルアミンであり、そして（ｉ）が約２．５以下のガードナー色数を有する、請求項８の方法。
【請求項１１】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、ここで、該アルキレン橋が１−約３の炭素を有し且つ各アミノ基がアルキレン橋に対してメタまたはパラ位にある形、
のいずれかである、請求項８の方法。
【請求項１２】
（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つもしくはそれ以上の混合物からなる群から選択され、及び／またはＮ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物である、請求項８の方法。
【請求項１３】
（ｉ）の該第一級ジアミンが少なくとも１つのジエチル（メチル）ベンゼンジアミンから本質的になり、ここで、（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、そして該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項８の方法。
【請求項１４】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
（ｉｉｉ）少なくとも１つのポリオール及び／または少なくとも１つのポリエーテルアミン、及び随時
（ｉｖ）少なくとも１つのＮ，Ｎ’−ジヒドロカルビルヒドロキシルアミン、
を含んでなる構成要素から形成される調合物。
【請求項１５】
少なくとも１つのイソシアネートを含んでなる、請求項１４の調合物。
【請求項１６】
（ｉ）の該第一級ジアミンが少なくとも１つのジエチル（メチル）ベンゼンジアミンから本質的になり、及び／または（ｉ）のＮ，Ｎ−ジヒドロカルビルヒドロキシルアミンがＮ，Ｎ−ジエチルヒドロキシルアミンである、請求項１４の調合物。
【請求項１７】
（ｉｉ）の該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、但し該アルキレン橋が１−約３の炭素を有し且つ各アミノ基がアルキレン橋に対してメタまたはパラ位にある形、
のいずれかである、請求項１４の調合物。
【請求項１８】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物であり、及び／または（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１４の調合物。
【請求項１９】
（ｉ）の該第一級ジアミンが少なくとも１つのジエチル（メチル）ベンゼンジアミンから本質的になり、但し（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項１４の調合物。
【請求項２０】
少なくとも１つの光学的明色化剤を更に含んでなる、請求項１４または１９の調合物。
【請求項２１】
該光学的明色化剤が芳香族第二級ジアミンに対して約１−約１０ｐｐｍの範囲の量で存在する、請求項２０の調合物。
【請求項２２】
（ｉ）色を最小化する量の少なくとも１つのＮ，Ｎ−ジヒドロカルビルヒドロキシルアミンがブレンドされた少なくとも１つの芳香族第一級ジアミンであって、ここで、該芳香族第一級ジアミンが１つのベンゼン環の形であり、互いにメタまたはパラ位に存在する２つの第一級アミノ基を環に有し、且つ第一級アミノ基に対する各オルト位にアルキル基を持つ、該少なくとも１つの芳香族第一級ジアミン、
（ｉｉ）少なくとも１つのＮ，Ｎ−ジヒドロカルビルヒドロキシルアミンが随時ブレンドされた約７以下のガードナー色数を有する少なくとも１つの芳香族第二級ジアミンであって、ここで、該芳香族第二級ジアミンが１つのベンゼン環で、２つの第二級アミノ基を環に持つ形、または２つのベンゼン環で、アルキレン橋で連結され且つ１つの第二級アミノ基を各環に持つ形である、該少なくとも１つの芳香族第二級ジアミン、
（ｉｉｉ）少なくとも１つのポリオール及び／または少なくとも１つのポリエーテルアミン、
（ｉｖ）随時少なくとも１つのＮ，Ｎ’−ジヒドロカルビルヒドロキシルアミン、
及び
（ｖ）少なくとも１つのイソシアネート、
を一緒にブレンドすることを含んでなる、ポリウレタン、ポリ尿素、またはポリ尿素‐ウレタンの製造法。
【請求項２３】
（ｉ）及び（ｉｉ）を予めブレンドする、請求項２２の方法。
【請求項２４】
（ｉ）の該第一級ジアミンが少なくとも１つのジエチル（メチル）ベンゼンジアミンから本質的になり、及び／または（ｉ）のＮ，Ｎ−ジヒドロカルビルヒドロキシルアミンがＮ，Ｎ−ジエチルヒドロキシルアミンである、請求項２２の方法。
【請求項２５】
（ｉ）該第一級ジアミンが少なくとも１つのジエチル（メチル）ベンゼンジアミンから本質的になり、（ｉ）のＮ，Ｎ−ジヒドロカルビルヒドロキシルアミンがＮ，Ｎ−ジエチルヒドロキシルアミンであり、そして（ｉ）が約２．５以下のガードナー色数を有する、請求項２２の方法。
【請求項２６】
該芳香族第二級ジアミンが、
Ａ）１つのベンゼン環で、２つの第二級アミノ基を環に有し、ここで、これらのアミノ基が互いにメタまたはパラ位にある形、或いは
Ｂ）２つのベンゼン環で、アルキレン橋で連結され且つ１つの第二級アミノ基を各環に有し、但し該アルキレン橋が１−約３の炭素を有し且つ各アミノ基がアルキレン橋に対してメタまたはパラ位にある形、
のいずれかである、請求項２２の方法。
【請求項２７】
Ｎ，Ｎ−ジヒドロカルビルヒドロキシルアミンが（ｉｉ）に存在し、そしてＮ，Ｎ−ジヒドロカルビルヒドロキシルアミンが少なくとも１つのＮ，Ｎ−ジアルキルヒドロキシルアミン、少なくとも１つのＮ，Ｎ−ジアラルキルヒドロキシルアミン、またはこれらの混合物であり、及び／または（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項２２の方法。
【請求項２８】
（ｉ）の該第一級ジアミンが少なくとも１つのジエチル（メチル）ベンゼンジアミンから本質的になり、但し（ｉ）の該Ｎ，Ｎ−ジヒドロカルビルヒドロキシルアミンがＮ，Ｎ−ジエチルヒドロキシルアミンであり、またＮ，Ｎ−ジヒドロカルビルヒドロキシルアミンが（ｉｉ）に存在し、該Ｎ，Ｎ−ジヒドロカルビルヒドロキシルアミンがＮ，Ｎ−ジエチルヒドロキシルアミン、Ｎ，Ｎ−ジベンジルヒドロキシルアミン、またはこれらの混合物からなる群から選択され、（ｉｉ）における該芳香族第二級ジアミンがＮ，Ｎ’−ジイソプロピル−４，４’−メチレンビス（２，６−ジエチルベンゼンアミン）、Ｎ，Ｎ’−ジ−ｓｅｃ−ブチル−４，４’−メチレンビス（２，６−ジエチルベンゼンアミン）、Ｎ，Ｎ’−ジ−ｓｅｃ−ブチル−４，４’−メチレンビス（ベンゼンアミン）、及びこれらの２つまたはそれ以上の混合物からなる群から選択される、請求項２２の方法。
【国際調査報告】
2009522306.tif 000006
2009522306.tif 000007
2009522306.tif 000008